СМЕШАННЫЕ СОВМЕСТИМЫЕ КАТАЛИЗАТОРЫ ЦИГЛЕРА-НАТТЫ/ХРОМОВЫЕ ДЛЯ ПОЛУЧЕНИЯ УЛУЧШЕННЫХ ПОЛИМЕРНЫХ ПРОДУКТОВ

1. Каталитическая система для полимеризации полимеров и сополимеров на основе олефинов, включающая катализатор Циглера-Натты, содержащий наполнитель, Mg и Ti, и нанесенный хромовый катализатор, в которой нанесенный хромовый катализатор включает по меньшей мере один из перечисленных компонентов: а) нанесенный восстановленный силилхроматный катализатор и б) нанесенный восстановленный хромоксидный катализатор, который был восстановлен с помощью ЭДЭАЛ.
2. Каталитическая система по п. 1, в которой катализатор Циглера-Натты дополнительно включает по меньшей мере один из Hf и Zr.
3. Каталитическая система по п. 1, дополнительно включающая сокатализатор, включающий алкилалюминий, причем молярное отношение алюминия к титану составляет меньше чем 35:1.
4. Каталитическая система по п. 3, в которой молярное отношение алкилалюминия к хрому составляет менее чем 300:1.
5. Каталитическая система по п. 1, которая не включает внутреннего донора электронов.
6. Каталитическая система по п. 2, в которой металлы Mg, Ti, Hf и Zr, если их используют, являются галогенированными.
7. Каталитическая система по п. 1, в которой катализатор Циглера-Натты получен способом, включающим следующие стадии:
а) соединение одного или более носителей с одним или более магнийсодержащим соединением при условиях реакции с получением первого прореагировавшего продукта;
б) соединение первого прореагировавшего продукта с одним или более хлорирующих соединений, выбранных из группы, включающей хлориды алкилалюминия, галогензамещенные силаны, органические хлориды и комбинации перечисленного, с получением второго прореагировавшего продукта; и
в) соединение второго прореагировавшего продукта с одним или более титансодержащих соединений, выбранных из группы, включающей алкоксиды титана, галогениды титана, амиды титана и комбинации перечисленного, в условиях реакции с получением катализатора.
8. Способ получения полимеров на основе олефинов, включающий: полимеризацию по меньшей мере одного олефинового мономера в реакторе в присутствии смешанной каталитической системы с получением полимера на основе олефина, смешанная каталитическая система включает катализатор Циглера-Натты, содержащий наполнитель, Mg и Ti; и нанесенный хромовый катализатор, в этом способе нанесенный хромовый катализатор включает по меньшей мере один из перечисленных компонентов: а) нанесенный восстановленный силилхроматный катализатор и б) нанесенный восстановленный хромоксидный катализатор, который был восстановлен с помощью ЭДЭАЛ.
9. Способ по п. 8, дополнительно включающий независимую подачу в реактор катализатора Циглера-Натты и нанесенного хромового катализатора.
10. Способ по п. 8, дополнительно включающий совместную подачу в реактор катализатора Циглера-Натты и нанесенного хромового катализатора.
11. Способ по п. 8, в котором катализатор Циглера-Натты дополнительно включает по меньшей мере один из Hf и Zr.
12. Способ по п. 8, дополнительно включающий подачу в реактор сокатализатора, включающего алкилалюминий, причем молярное отношение алюминия к титану в реакторе составляет менее чем 35:1.
13. Способ по п. 12, в котором молярное отношение алкилалюминия к хрому в реакторе составляет менее чем 300:1.
14. Способ по п. 8, в котором каталитическая система не включает внутреннего донора электронов.
15. Способ по п. 8, в котором металлы Mg, Ti, Hf и Zr, если их применяют, являются галогенированными.
16. Способ по п. 8, в котором катализатор Циглера-Натты получен способом, включающим следующие стадии:
а) соединение одного или более носителей с одним или более магнийсодержащим соединением при условиях реакции с получением первого прореагировавшего продукта;
б) соединение первого прореагировавшего продукта с одним или более хлорирующих соединений, выбранных из группы, включающей хлориды алкилалюминия, галогензамещенные силаны, органические хлориды и комбинации перечисленного, с получением второго прореагировавшего продукта; и
в) соединение второго прореагировавшего продукта с одним или более титансодержащих соединений, выбранных из группы, включающей алкоксиды титана, галогениды титана, амиды титана и комбинации перечисленного, в условиях реакции с получением катализатора.
17. Олефиновый полимер или сополимер, полученный способом по п. 8.